(57)【要約】【課題】シリカ粒子を含有する分散液をガラス容器中で時間をかけて沈殿させる場合では、シリカ粒子を沈殿させるまでに長時間かかってしまい工数が長くなること、あるいは、ガラスなどの撥水性基板の面上に、シリカなどの微粒子を含む液体を滴下し、凝集させて付着させる場合は、液滴の大きさの範囲内でしかオパール調の模様を形成できないこと。【解決手段】吸液性基材と、シリカ粒子からなるシリカ層とを有するオパール装飾品であって、前記シリカ層は、前記吸液性基材上に位置し、前記シリカ粒子が少なくとも不規則な配列を有する第１層と、前記第１層上に位置し前記シリカ粒子が規則配列した第２層とを有すること。【選択図】図４
2011245187.tif 000002
【特許請求の範囲】
【請求項１】
吸液性基材と、シリカ粒子からなるシリカ層とを有するオパール装飾品であって、前記シリカ層は、前記吸液性基材上に位置し、前記シリカ粒子が少なくとも不規則な配列を有する第１層と、該第１層上に位置し、前記シリカ粒子が規則配列した第２層とを有するオパール装飾品。
【請求項２】
前記第１層における前記シリカ粒子の単位面積当たりの数が、１４個／μｍ２未満であり、前記第２層における前記シリカ粒子の単位面積当たりの数が、１６個／μｍ２以上である請求項１に記載のオパール装飾品。
【請求項３】
前記吸液性基材は繊維状またはポーラス状である請求項１または２に記載のオパール装飾品。
【請求項４】
前記吸液性基材は紙、布、木材、樹脂およびセラミックスならびにそれらの複合物を含むものである請求項１〜３のいずれかに記載のオパール装飾品。
【請求項５】
前記シリカ粒子の平均粒子径が０．２〜０．４μｍである請求項１〜４のいずれかに記載のオパール装飾品。
【請求項６】
吸液性基材上にシリカ粒子を含むシリカ分散液を塗布してシリカ層を形成するオパール装飾品の製造方法。
【請求項７】
前記シリカ粒子を含むシリカ分散液中に固定剤を含む請求項６に記載のオパール装飾品の製造方法。
【請求項８】
前記シリカ層にさらに固定剤を含む固定液を接触させる工程を含む請求項６または７に記載のオパール装飾品の製造方法。
【請求項９】
前記固定剤として紫外線硬化樹脂の前駆体を含む溶液を用いる請求項８に記載のオパール装飾品の製造方法。
【発明の詳細な説明】
【技術分野】
【０００１】
本発明はオパール装飾品とその製造方法に関する。
【背景技術】
【０００２】
オパール装飾品には天然で採掘されるもの以外に、人工的に作製されるものもあり、例えば、シリカ粒子を含有する分散液をガラス容器中静置して、時間をかけて沈殿させることによって、人工的にオパールを作製することが知られている。
【０００３】
また例えば、ガラスなどの撥水性基板の面上に、シリカなどの微粒子を含む液体を滴下し、凝集させてオパール調の模様を付着させたものなどがある（特許文献１）。
【先行技術文献】
【特許文献】
【０００４】
【特許文献１】特開２００１−２３９６６１号公報
【発明の概要】
【発明が解決しようとする課題】
【０００５】
しかしながら、シリカ粒子を含有する分散液をガラス容器中で時間をかけて沈殿させる場合、シリカ粒子を沈殿させるまでに長時間を要する場合がある。
【０００６】
また特許文献１のように、ガラスなどの撥水性基板の面上に、シリカなどの微粒子を含む液体を滴下し、凝集付着させる場合は、通常、液滴の大きさの範囲内でしかオパール調の模様を形成できないことがあった。あるいはオパール調の模様が吸液性基板から剥がれ易い場合もある。
【課題を解決するための手段】
【０００７】
上記課題に鑑みて本発明のオパール装飾品は、吸液性基材と、シリカ粒子からなるシリカ層とを有するオパール装飾品であって、前記シリカ層は、前記吸液性基材上に位置し、前記シリカ粒子が少なくとも不規則な配列を有する第１層と、該第１層上に位置し、前記シリカ粒子が規則配列した第２層とを有することを特徴とする。
【０００８】
また本発明のオパール装飾品の製造方法は、繊維状またはポーラス状の吸液性基材上にシリカ粒子を含むシリカ分散液を塗布してシリカ層を形成することを特徴とする。
【発明の効果】
【０００９】
本発明のオパール装飾品によれば、吸液性基材と、シリカ粒子からなるシリカ層とを有するオパール装飾品であって、前記シリカ層は、前記吸液性基材上に位置し、前記シリカ粒子が少なくとも不規則な配列を有する第１層と、該第１層上に位置し、前記シリカ粒子が規則配列した第２層とを有することにより、吸液性基材の表面が歪な凹凸形状であっても、第１層のシリカ粒子によって吸液性基材の表面を平坦化させることができ、さらに、第１層上に第２層のシリカ粒子によってブラッグ回折可能な規則配列を有することによって、優れた遊色効果を呈し易くすることができる。
【００１０】
また本発明のオパール装飾品の製造方法によれば、繊維状またはポーラス状の吸液性基材上にシリカ粒子を含むシリカ分散液を塗布してシリカ層を形成することにより、オパール調の模様を広範囲に形成することを容易にするとともに、オパール装飾品を短い工数で早期に提供することができるものである。
【図面の簡単な説明】
【００１１】
【図１】本実施形態にかかるオパール装飾品の吸液性基材の断面図である。
【図２】本実施形態にかかるオパール装飾品の吸液性基材に分散液を塗布した直後の状態を示す断面図である。
【図３】本実施形態にかかるオパール装飾品の吸液性基材に分散液の分散媒が吸収される状態を示す断面図である。
【図４】本実施形態にかかるオパール装飾品の吸液性基材に分散液の分散媒が吸収され、乾燥した状態の断面図である。
【図５】本実施形態におけるオパール装飾品の第１層形成途中でのシリカ粒子の配列状態を示す図面代用写真である。
【図６】本実施形態におけるオパール装飾品の第１層形成段階におけるシリカ粒子の配列状態を示す図面代用写真である。
【図７】本実施形態におけるオパール装飾品の第２層形成段階におけるシリカ粒子の配列状態を示す図面代用写真である。
【発明を実施するための形態】
【００１２】
以下、本発明にかかる一実施形態を図を用いて説明する。
【００１３】
本発明の一実施形態におけるオパール装飾品は、吸液性基材と、シリカ粒子からなるシリカ層とを有するオパール装飾品であって、前記シリカ層は、前記吸液性基材上に位置し、前記シリカ粒子が少なくとも不規則な配列を有する第１層と、該第１層上に位置し、前記シリカ粒子が規則配列した第２層とを有するものである。
【００１４】
図１において、１は吸液性基材（以下、単に基材１という場合がある）である。この吸液性基材１とは、分散液を吸収し易いものであればよい。例えば、繊維上またはポーラス状の吸液性基材１が用いられる。具体的には、紙、布、木材、樹脂およびセラミックスならびにそれらの複合物を含むもの等が挙げられる。なお、吸液性基材１は、一般的にその表面が凹凸状である。
【００１５】
また吸液性基材１には、板状もしくはシート状のものが使用されることが多く、清浄に洗浄され、乾燥したものが使用される。例えば紙であれば素早く吸液でき、オパール調の模様が滲むことが低減される。他方、ガラスなどは吸液ができないため、分散液２が面内方向に広がって滲んでしまう場合がある。
【００１６】
また、基材１は凹凸を有することによって、第２層３ｂの表面にも凹凸として粗さが反映されるので、乱反射により遊色効果の色相が様々に変化する。
【００１７】
図２において、分散液２は中に分散質２ａを含む分散媒２ｂである。
【００１８】
分散媒２ｂとしては、例えば、水、エタノール、メタノール、クロロホルム、エーテル、ベンゼンなどの有機溶媒、またはこれらの混合溶媒等が挙げられ、分散媒２ｂは吸液性基材１の親水性に応じて、最適な極性となるように用意すればよく、さらに、必要に応じて分散剤を添加してもよい。例えば、吸液性基材１が親水性であれば、分散媒２ｂも親水性にすることが好ましく、この場合は水などの極性の高いものを主成分とする場合が多い。
【００１９】
分散剤としては、例えば、アニオン性、あるいは非イオン性の界面活性剤等が好ましい。
【００２０】
また、吸液性基材１が疎水性であれば、分散媒２ｂも疎水性にすることが好ましく、この場合はベンゼンなどの非極性なものを主成分にする場合が多く、こうすることにより、吸液性基材１の内部に分散媒２ｂが吸収され易くなる。
【００２１】
あるいはグリセリンのような保湿成分を添加すれば、温湿度などの影響を低減して、分散媒２ｂとして用いられる。有機溶媒２が揮発することを抑制することができる。
【００２２】
シリカ粒子２ａはシリカのコロイド粒子であり、分散媒２ｂの中で分散しやすい粒径で存在しており、分散液２に対して２０重量％前後で含有されていることが好ましい。
【００２３】
シリカ粒子２ａは粒径が揃っていることが好ましく、これにより後工程における沈殿時に規則的な配列をさせやすくなる。
【００２４】
これらの基材１と分散液２ｂとを接触させる。接触方法は特に制限されないが、例えば、シリカ粒子２ａを含んだ分散液２は、ディスペンサーニードルやスクリーン印刷など（不図示）を用いて吸液性基材１上に塗布してもよい。
【００２５】
あるいは、分散液２中に吸液性基材１を浸漬してもよく、この場合は、容器の底面に吸液性基材１を配置して、分散液２を注ぐなどしてもよい。
【００２６】
図３において、矢印は、分散媒２ｂが吸液性基材１の中に吸収されていく様子を示すものである。
【００２７】
吸液性基材１上の分散媒２ｂは、適度な速度で吸液性基材１中に吸収されていくとともに分散液２中のシリカ粒子２ａは、吸液性基材１上に沈殿して堆積していく。
【００２８】
沈殿の初期の段階では、吸液性基材１の表面の凹凸性状に合わせてシリカ粒子２ａが沈殿していくため、シリカ粒子２ａの配列は不規則なものとなり易くなる。
【００２９】
これによりシリカ粒子２ａ間には隙間が確保され、沈殿が進んでシリカ粒子２ａが堆積しても分散媒２ｂが吸液性基材１に吸収し易い。
【００３０】
図４において、３はオパール、３ａは第１層、３ｂは第２層、４はオパール装飾品である。オパール３は少なくとも第１層３ａと第２層３ｂを有する。オパール装飾品４は少なくとも吸液性基材１とオパール３とを有し、図４のように、さらに分散媒２ｂが吸収されて沈殿が進めば、シリカ粒子２ａの配列が不規則な第１層３ａ上に、シリカ粒子２ａの配列が規則的な第２層３ｂが形成される。
【００３１】
これにより、第２層３ｂでのブラッグ回折によるオパール調の遊色効果を呈することができる。
【００３２】
このように第２層３ｂが形成されると、吸液性基材１が分散液２を吸収する必要がなくなり、残った分散液２を排液して乾燥すればよい。もしくは吸液性基材１が耐熱性のものであれば、加熱することでシリカ粒子２ａ同士を溶着させることもできる。
【００３３】
もしも吸液性基材１とオパール３との密着性が悪い場合は、最後に固定液（不図示）として紫外線硬化樹脂を第２層３ｂの上から塗布して、これを紫外線により硬化させれば、吸液性基材１にオパール３を定着させることができる。あるいは、固定液を予め分散液２中に混合しておき、これを紫外線により硬化させても、吸液性基材１にオパール３を定着させることができる。
【００３４】
以下、本発明のオパール装飾品の一実施形態について詳細に説明する。
【００３５】
本発明のオパール装飾品の一実施形態は、吸液性基材と、シリカ粒子からなるシリカ層とを有するオパール装飾品であって、前記シリカ層は、前記吸液性基材上に位置し、前記シリカ粒子が少なくとも不規則な配列を有する第１層と、該第１層上に位置し、前記シリカ粒子が規則配列した第２層とを有するものである。
【００３６】
これにより、吸液性基材１の表面が凹凸形状であっても、第１層３ａのシリカ粒子２ａにより吸液性基材１の表面を平坦化することによって、第２層３ｂのシリカ粒子２ａがブラッグ回折可能な規則配列となるので、遊色効果を有し易くすることができる。
【００３７】
また、第１層３ａのシリカ粒子２ａ間の隙間を通り分散媒２ｂが吸液性基材１に適切な速度で吸収され易くなり、シリカ粒子２ａを広い範囲で早期に整列させることが容易になる。
【００３８】
また適切な速度で吸収されれば、吸液性基材１上で模様がにじむことを低減できる。
【００３９】
例えば図５の写真のように、第１層３ａの初期におけるシリカ粒子２ａの表面配列状態は、不規則な配列をしている領域が多い。
【００４０】
また、例えば図６の写真のように、第１層３ａの形成後におけるシリカ粒子２ａの表面配列状態は、不規則な配列をしている領域が部分的に存在する、あるいは、規則的配列をしている部分が複数に分かれて存在している。
【００４１】
また、例えば図７の写真のように、第１層３ｂの形成後におけるシリカ粒子２ａの表面配列状態は、規則的な配列をしている領域が多い。
【００４２】
図４においては、第２層３ｂの表面は平坦に示されているが、仮に吸液性基材１の凹凸形状に沿った表面性状であっても、シリカ粒子２ａが規則配列していれば、遊色効果を呈し易くできるものであり、この場合、乱反射することによって様々な発色を呈し易くすることもできる。
【００４３】
さらに、本発明のオパール装飾品の一実施形態は、前記第１層における前記シリカ粒子の単位面積当たりの数が、１４個／μｍ２未満であり、前記第２層における前記シリカ粒子の単位面積当たりの数が、１６個／μｍ２以上であることが好ましい。
【００４４】
これにより、適切な速度で分散媒２ｂを吸収することができ、優れた遊色効果を奏する第２層３ｂを得易い。
【００４５】
ここでシリカ粒子２ａの単位面積当たりの数は、前述の図５、６、７の写真のように、オパール３の表面もしくは断面をＳＥＭを用いて、例えば１００００倍に拡大して撮影し、任意の１μｍ四方の領域におけるシリカ粒子２ａの個数をカウントすればよい。
【００４６】
なお、部分的に観察領域に入っているシリカ粒子２ａの個数については、小数点以下でカウントすればよい。
【００４７】
また、第１層３ａに対する第２層３ｂの密度の比率は、約１．１４倍以上であることが好ましい。
【００４８】
第１層３ａと第２層３ｂとの間には明確な境界は必ずしも必要ではなく、例えば両者の間に中間的な密度の層があってもよく、あるいは、漸次密度が変化する層であっても構わない。
【００４９】
さらに、本発明のオパール装飾品の一実施形態は、前記吸液性基材は繊維状またはポーラス状であることが好ましい。
【００５０】
これにより、疎水性の材料を吸液性基材１として使用した場合であっても、毛管現象を利用することで、吸液性を確保し易くすることができる。
【００５１】
さらに、本発明のオパール装飾品の一実施形態は、前記吸液性基材は紙、布、木材、樹脂およびセラミックスを含むものであることが好ましい。
【００５２】
これにより、固定液を用いなくても、シリカ粒子２ａがある程度固定された状態を維持することができる。
【００５３】
さらに、本発明のオパール装飾品の一実施形態は、前記シリカ粒子の平均粒子径が０．２〜０．４μｍであることが好ましい。
【００５４】
これにより、シリカ粒子２ａの安定した規則配列を形成することができる。
【００５５】
シリカ粒子の平均粒子径は、前述の図５、６、７の写真のように、オパール３の表面もしくは断面をＳＥＭを用いて、例えば１００００倍に拡大して撮影し、任意の１０個を測定した平均を計算すればよい。
【００５６】
次に、本発明のオパール装飾品の製造方法の一実施形態について詳細に説明する。
【００５７】
本発明のオパール装飾品の製造方法の一実施形態は、吸液性基材上にシリカ粒子を含むシリカ分散液を塗布してシリカ層を形成するものである。
【００５８】
これにより、第１層３ａのシリカ粒子２ａ間の隙間を通り、分散媒２ｂが吸液性基材１に吸収され易くなる。
【００５９】
このような制御は、すなわち、吸液性基材１の表面性状、親水性等により決定される吸液性に依存するものであり、分散液２の極性に応じて最も適切な吸液速度になるような条件とすればよい。
【００６０】
さらに、本発明のオパール装飾品の製造方法の一実施形態は、前記シリカ粒子を含むシリカ分散液中に固定剤を含むものである。また、本発明のオパール装飾品の製造方法の一実施形態は、前記シリカ層にさらに固定剤を含む固定液を接触させる工程を含むものである。
【００６１】
これにより、吸液性基材１上でオパール３による模様が滲むことを低減できる。
【００６２】
さらに、本発明のオパール装飾品の製造方法の一実施形態は、前記固定剤として紫外線硬化樹脂の前駆体を含む溶液を用いることが好ましい。
【００６３】
これにより、第２層３ｂにおけるシリカ粒子２ａの規則配列を崩すことなく、速やかに固定することができる。
【００６４】
これらの吸液性基材１にオパール３による模様を施したオパール装飾品４は、各種印刷物、例えば、壁紙などの建築用材、和服などの衣類、商品のパッケージや包装紙などに幅広く使用することができる。
【符号の説明】
【００６５】
１：（吸液性）基材
２：分散液
２ａ：分散質（シリカ粒子）
２ｂ：分散媒
３：オパール
３ａ：第１層
３ｂ：第２層
４：オパール装飾品
【図１】
2011245187.tif 000003
【図２】
2011245187.tif 000004
【図３】
2011245187.tif 000005
【図４】
2011245187.tif 000006
【図５】
2011245187.tif 000007
【図６】
2011245187.tif 000008
【図７】
2011245187.tif 000009